(57)【特許請求の範囲】
【請求項１】
多孔質セラミック焼結体からなる複数のフィルタの外周面同士をセラミック質接着剤を用いて接着することにより、前記各フィルタを一体化してなるセラミックフィルタユニットの製造方法であって、前記多孔質セラミック焼結体の平均気孔径が６μｍ〜１５μｍかつ気孔率が３５％〜５０％となる条件で焼成工程を行うことにより、前記フィルタ外周面の表面粗さＲｚが１０μｍ〜１００μｍに調整されることを特徴とするセラミックフィルタユニットの製造方法。
【請求項２】
前記焼成工程後に前記多孔質セラミック焼結体の外周面に対する噴射加工を行うことを特徴とする請求項１に記載のセラミックフィルタユニットの製造方法。
【請求項３】
前記噴射加工は、サンドブラスト処理であることを特徴とする請求項２に記載のセラミックフィルタユニットの製造方法。
【請求項４】
前記フィルタは、多孔質炭化珪素焼結体からなるハニカムフィルタであることを特徴とする請求項１乃至３のいずれか１項に記載のセラミックフィルタユニットの製造方法。
【請求項５】
前記セラミック質接着剤は、セラミック繊維及び炭化珪素粉末を含むものであることを特徴とする請求項１乃至４のいずれか１項に記載のセラミックフィルタユニットの製造方法。
【発明の詳細な説明】
【０００１】
【発明の属する技術分野】
本発明は、セラミックフィルタユニットの製造方法に関するものである。
【０００２】
【従来の技術】
自動車の台数は今世紀に入って飛躍的に増加しており、それに比例して自動車の内燃機関から出される排気ガスの量も急激な増加の一途を辿っている。特にディーゼルエンジンの出す排気ガス中に含まれる種々の物質は、汚染を引き起こす原因となるため、現在では世界環境にとって深刻な影響を与えつつある。また、最近では排気ガス中のスス（ディーゼルパティキュレート）が、ときとしてアレルギー障害や精子数の減少を引き起こす原因となるとの研究結果も報告されている。つまり、排気ガス中のススを除去する対策を講じることが、人類にとって急務の課題であると考えられている。
【０００３】
このような事情のもと、従来より、多様多種の排気ガス浄化装置が提案されている。一般的な排気ガス浄化装置は、エンジンの排気マニホールドに連結された排気管の途上にケーシングを設け、その中に微細な孔を有するフィルタを配置した構造を有している。フィルタの形成材料としては、金属や合金のほか、セラミックがある。セラミックからなるフィルタの代表例としては、コーディエライト製のハニカムフィルタが知られている。最近では、耐熱性・機械的強度・捕集効率が高い、化学的に安定している、圧力損失が小さい等の利点があることから、炭化珪素の多孔質焼結体をフィルタ形成材料として用いることが多い。
【０００４】
ハニカムフィルタは自身の軸線方向に沿って延びる多数のセルを有している。排気ガスがフィルタを通り抜ける際、そのセル壁によってススがトラップされる。その結果、排気ガス中からススが除去される。
【０００５】
しかし、多孔質炭化珪素焼結体製のハニカムフィルタは熱衝撃に弱い。そのため、大型化するほどフィルタにクラックが生じやすくなり、スス漏れを引き起こす。よって、近年ではクラックを避ける手段として、複数のフィルタの外周面同士を接着剤を介して接着し、１つの大きなフィルタユニットを製造する技術が提案されている。
【０００６】
【発明が解決しようとする課題】
ところで、このようなユニットを排気ガス浄化装置にセットして排気ガスを通じた場合、各フィルタによるススの捕集量が多くなるほど、ユニット上流側端面にかかるガス圧（背圧）が上昇する。
【０００７】
しかし、従来技術のユニットでは、フィルタ同士の接着部位における接着強度が不充分であったため、ユニットに大きな背圧がかかった場合、フィルタが下流側端面から抜け出すことがあった。そして、このような破壊が起こることによって、やはりスス漏れが引き起こされるという問題があった。
【０００８】
本発明は上記の課題に鑑みてなされたものであり、その目的は、大きな背圧がかかったときでもユニットに破壊が起こりにくいセラミックフィルタユニットを確実に得ることができる製造方法を提供することにある。
【００１０】
【課題を解決するための手段】
上記の課題を解決するために、請求項１に記載の発明では、多孔質セラミック焼結体からなる複数のフィルタの外周面同士をセラミック質接着剤を用いて接着することにより、前記各フィルタを一体化してなるセラミックフィルタユニットの製造方法であって、前記多孔質セラミック焼結体の平均気孔径が６μｍ〜１５μｍかつ気孔率が３５％〜５０％となる条件で焼成工程を行うことにより、前記フィルタ外周面の表面粗さＲｚが１０μｍ〜１００μｍに調整されることを特徴とするセラミックフィルタユニットの製造方法をその要旨とする。
【００１１】
請求項２に記載の発明は、請求項１において、前記焼成工程後に前記多孔質セラミック焼結体の外周面に対する噴射加工を行うことを特徴とするセラミックフィルタユニットの製造方法をその要旨とする。
請求項３に記載の発明は、請求項２において、前記噴射加工は、サンドブラスト処理であることを特徴とするセラミックフィルタユニットの製造方法をその要旨とする。
【００１２】
請求項４に記載の発明では、請求項１乃至３のいずれか１項において、前記フィルタは、多孔質炭化珪素焼結体からなるハニカムフィルタであることを特徴とするセラミックフィルタユニットの製造方法をその要旨とする。
【００１３】
請求項５に記載の発明では、請求項１乃至４のいずれか１項において、前記セラミック質接着剤は、セラミック繊維及び炭化珪素粉末を含むものであることを特徴とするセラミックフィルタユニットの製造方法をその要旨とする。
【００１５】
以下、本発明の「作用」について説明する。
請求項１に記載の発明によると、フィルタ外周面の表面粗さＲｚを上記好適範囲内に設定することによって、被接着面であるフィルタ外周面が、アンカー用凹部として適した微細な凹凸を備えた面となる。このため、接着剤を用いてフィルタ外周面同士を接着したときに好適なアンカー効果が得られ、接着部位に充分な接着強度が確保される。従って、ユニットに大きな背圧がかかったときでも、破壊が起こりにくくなる。このようにユニットの高強度化が図られることにより、破壊に起因したスス漏れ等が確実に回避される。また、ユニットの大型化を比較的容易に達成することができる。
請求項２に記載の発明によると、噴射加工によりフィルタ外周面が砥粒によって削られる結果、フィルタ外周面の表面粗さＲｚが上記好適範囲内に調整される。従って、大きな背圧がかかったときでも破壊が起こりにくい上記の優れたユニットを確実に得ることができる。
【００１６】
請求項４に記載の発明は、多孔質炭化珪素焼結体からなるハニカムフィルタを用いてユニットを構成しているため、耐熱性・機械的強度・捕集効率が高く、化学的に安定で、低圧損のユニットを実現することができる。
【００１７】
請求項５に記載の発明は、セラミック質接着剤はセラミック繊維及び炭化珪素粉末を含むものであるため、耐熱性に優れるばかりでなく、熱膨張係数が多孔質炭化珪素焼結体からなるハニカムフィルタのそれに近似している。よって、当該セラミック質接着剤の使用は、大きな背圧の印加に起因するユニットの破壊防止に貢献する。
【００２０】
【発明の実施の形態】
以下、本発明を具体化した一実施形態のディーゼルエンジン用の排気ガス浄化装置１を、図１〜図５に基づき詳細に説明する。
【００２１】
図１に示されるように、この排気ガス浄化装置１は、内燃機関としてのディーゼルエンジン２から排出される排気ガスを浄化するための装置である。ディーゼルエンジン２は、図示しない複数の気筒を備えている。各気筒には、金属材料からなる排気マニホールド３の分岐部４がそれぞれ連結されている。各分岐部４は１本のマニホールド本体５にそれぞれ接続されている。従って、各気筒から排出された排気ガスは一箇所に集中する。
【００２２】
排気マニホールド３の下流側には、金属材料からなる第1排気管６及び第2排気管７が配設されている。第1排気管６の上流側端は、マニホールド本体５に連結されている。第1排気管６と第2排気管７との間には、同じく金属材料からなる筒状のケーシング８が配設されている。ケーシング８の上流側端は第1排気管６の下流側端に連結され、ケーシング８の下流側端は第２排気管７の上流側端に連結されている。排気管６，７の途上にケーシング８が配設されていると把握することもできる。そして、この結果、第1排気管６、ケーシング８及び第2排気管７の内部領域が互いに連通し、その中を排気ガスが流れるようになっている。
【００２３】
図１に示されるように、ケーシング８はその中央部が排気管６，７よりも大径となるように形成されている。従って、ケーシング８の内部領域は、排気管６，７の内部領域に比べて広くなっている。このケーシング８内にはフィルタユニット９が収容されている。なお、フィルタユニット９の外周面とケーシング８の内周面との間には、断熱材層１０が配設されている。断熱材層１０はセラミック繊維を含んで形成されたマット状物であり、その厚さは数ｍｍ〜数十ｍｍである。
【００２４】
図２〜図４に示されるように、本実施形態において用いられるフィルタユニット９は比較的大型であって、複数のセラミックフィルタＦ１により構成されている。このフィルタユニット９は、上記のごとくディーゼルパティキュレートを除去するものであるため、ディーゼルパティキュレートフィルタ（ＤＰＦ）とも呼ばれる。
【００２５】
本実施形態で使用されるセラミックフィルタＦ１は、いずれも多孔質セラミック焼結体からなり、より具体的にはセラミックス焼結体の一種である多孔質炭化珪素焼結体（多孔質ＳｉＣ焼結体）からなる。炭化珪素以外の多孔質焼結体として、例えば窒化珪素、サイアロン、アルミナ、コーディエライト等の多孔質焼結体を選択することも可能である。
【００２６】
セラミックフィルタF１には、断面略正方形状をなす複数の貫通孔１２がその軸線方向に沿って規則的に形成されている。各貫通孔１２はセル壁１３によって互いに隔てられている。各貫通孔１２の開口部は一方の端面９ａ，９ｂ側において封止体１４（ここでは多孔質炭化珪素焼結体）により封止されており、端面９ａ，９ｂ全体としては市松模様状になっている。その結果、セラミックフィルタＦ1には、断面四角形状をした多数のセルが形成されている。言い換えると、これらのセラミックフィルタＦ1はハニカム構造を備えている。
【００２７】
セルの密度は２００個／インチ前後に設定されている。多数あるセルのうち、約半数のものは上流側端面９ａにおいて開口し、残りのものは下流側端面９ｂにおいて開口する。また、セル壁１３の厚さは０．４ｍｍ前後に設定されている。
【００２８】
ユニット中心部に位置するセラミックフィルタＦ1は四角柱状であって、その外形寸法は３３mm×３３mm×１６７mmである。四角柱状のフィルタＦ1は４つ用いられている。四角柱状のフィルタＦ1の周囲には、四角柱状でない異型のセラミックフィルタＦ１が配置されている。異型のフィルタＦ１は研削加工によりその一分が削られたものであり、全部で８つ用いられている。その結果、全体としてみると円柱状のフィルタユニット９（直径１３５ｍｍ前後）が構成されている。
【００２９】
図２〜図４に示されるように、各フィルタＦ1の外周面９ｃ同士は、セラミック質接着剤１５を用いて互いに接着されている。そして、この接着により各フィルタＦ1がユニットとして一体化されている。
【００３０】
セラミック質接着剤１５中には、セラミック繊維が分散されていることがよい。この場合、セラミック繊維の繊維長は１ｍｍ〜２ｍｍ、繊維径は１０μｍ〜２０μｍであることが望ましい。このようなセラミック繊維が含まれていると、接着剤１５の耐熱性が向上するからである。また、所定の繊維長・繊維径のセラミック繊維が含まれていると、接着強度の向上にもつながるからである。
【００３１】
前記セラミック質接着剤１５中には、セラミック繊維に加えて、炭化珪素粉末が分散されていることがよい。接着剤１５に炭化珪素粉末が含まれていると、耐熱性が向上するのみならず、熱膨張係数が多孔質炭化珪素焼結体からなるフィルタＦ1のそれに近似したものとなるからである。なお、上記セラミック質接着剤１５の厚さは０．５ｍｍ〜２ｍｍ程度であることがよい。
【００３２】
本実施形態では、セラミックフィルタＦ1の平均気孔径及び気孔率が所定範囲となる条件で焼成工程を行うことにより、外周面９ｃの表面粗さＲｚ（具体的には十点平均粗さ）を１０μｍ〜１００μｍに調整している。もっとも、Ｒｚの値は２０μｍ〜９０μｍ程度であることがより好ましく、４０μｍ〜７０μｍ程度であることが特に好ましい。この場合、上記の平均気孔径の所定範囲とは具体的には６μｍ〜１５μｍであり、気孔率の所定範囲とは具体的には３５％〜５０％である。
【００３３】
Ｒｚの値が小さすぎると、被接着面であるフィルタＦ1の外周面９ｃに形成される凹凸が微細になりすぎ、アンカー用凹部としては適さないものとなりやすい。このため、必要とされるアンカー効果を得ることができず、外周面９ｃ同士の接着部位に充分な接着強度を確保できなくなる。
【００３４】
また、Ｒｚの値を必要以上に小さくしようとして、焼結体の気孔率を３５％未満に下げたり、平均気孔径を６μｍ未満に下げたりすると、フィルタＦ1が緻密化し、圧損の増大につながってしまう。
【００３５】
一方、Ｒｚの値を必要以上に大きくしようとして、焼結体の気孔率を５０％を超えるものとしたり、平均気孔径を１５μｍを超えるものとすると、フィルタＦ1が過度に多孔質化してしまう。その結果、フィルタＦ1の捕集効率が低下するばかりでなく、機械的強度の低下によってクラックが生じやすくなる。
【００３６】
次に、上記のフィルタユニット９を製造する手順を説明する。
まず、押出成形工程で使用するセラミック原料スラリー、端面封止工程で使用する封止用ペースト、接着剤塗布工程で使用する接着剤ペーストをあらかじめ作製しておく。セラミック原料スラリーとしては、炭化珪素粉末に有機バインダ及び水を所定分量ずつ配合し、かつ混練したものを用いた。封止用ペーストとしては、炭化珪素粉末に有機バインダ、潤滑剤、可塑剤及び水を配合し、かつ混練したものを用いる。接着剤ペーストとしては、炭化珪素粉末にシリカゾル、バルクのセラミック繊維、樹脂バインダ及び水を配合し、かつ混練したものを用いる。
【００３７】
次に、前記セラミック原料スラリーを押出成形機に投入し、かつ金型を介してそれを連続的に押し出す。その後、押出成形されたハニカム成形体を等しい長さに切断し、四角柱状のハニカム成形体切断片を得る。さらに、切断片の各セルの片側開口部に所定量ずつ封止用ペーストを充填し、各切断片の両端面を封止する。
【００３８】
続いて、温度・時間等を所定の条件に設定して本焼成を行い、ハニカム成形体切断片及び封止体１４を完全に焼結させることにより、外周面９ｃの表面粗さＲｚが１０μｍ〜１００μｍの多孔質炭化珪素焼結体を作製する。なお、この時点ではまだ全てのものが四角柱状をなしている。
【００３９】
なお、平均気孔径を６μｍ〜１５μｍとしかつ気孔率を３５％〜５０％とするために、本実施形態では焼成温度を２１００℃〜２３００℃に設定している。また、焼成時間を０．１時間〜５時間に設定している。また、焼成時の炉内雰囲気を不活性雰囲気とし、そのときの雰囲気の圧力を常圧としている。
【００４０】
次に、多孔質炭化珪素焼結体の外周面９ｃにセラミック質からなる下地層を必要に応じて形成した後、さらにその上にセラミック質接着剤１５のペーストを塗布する。そして、このような焼結体を１６個用いて、外周面９ｃ同士を互いに接着しかつ一体化し、大型のフィルタユニット９Ａを製造する（図４参照）。
【００４１】
続く外形カット工程では、前記組み付け工程を経て得られた断面正方形状のユニット９Ａの外周面における不要部分を研削して除去する。その結果、図４に示されるように、完成品である断面円形状かつ大型のフィルタユニット９を得ることができる。
【００４２】
上記のようにして製造されたフィルタユニット９によるススのトラップ動作について簡単に説明する。
ケーシング２内に収容されたフィルタユニット９には、上流側端面９ａの側から排気ガスが供給される。第1排気管６を経て供給されてくる排気ガスは、まず、上流側端面９ａにおいて開口するセル内に流入する。次いで、この排気ガスはセル壁１３を通過し、それに隣接しているセル、即ち下流側端面９ｂにおいて開口するセルの内部に到る。そして、排気ガスは、同セルの開口を介してフィルタユニット９の下流側端面９ｂから流出する。しかし、排気ガス中に含まれるススはセル壁１３を通過することができず、そこにトラップされてしまう。その結果、浄化された排気ガスがフィルタユニット９の下流側端面９ｂから排出される。浄化された排気ガスは、さらに第2排気管７を通過した後、最終的には大気中へと放出される。
【００４３】
【実施例及び比較例】
まず、上記の手順に従って端面封止工程までの各工程を実施した。続く焼成工程において、端面封止済みの切断片をそれぞれ異なった条件で焼成し、表1に示されるような８種の焼結体サンプルを作製した。例えば、サンプル１では、得られる焼結体サンプルの気孔率が３５％かつ平均気孔径が６μｍとなるような温度・時間を設定した。ここではサンプル１〜６を実施例として位置付け、サンプル７，８を比較例として位置付けた。参考のため、図５のグラフに平均気孔径、気孔率及びＲｚ値間の相関関係を示す。
【００４４】
上記のようにして得られた焼結体サンプル１〜８の外周面９ｃのＲｚ（μｍ）の値を、従来公知の手法により測定した。その結果も表１に併せて示す。これによると、サンプル１〜６については、Ｒｚの値が好適範囲である１０μｍ〜１００μｍの間に収まっていることが確認された。一方、サンプル７についてはＲｚの値が１０μｍよりも小さくなり、サンプル８についてはＲｚの値が１００μｍよりも大きくなることが確認された。
【００４５】
さらに、前記各焼結体サンプル１〜８をそれぞれ複数個ずつ用いて組み付け工程を行い、８種のフィルタユニット９を作製した。次に、これらのユニット９の強度を比較するために、せん断強度評価試験を行った。この試験では、再生時と同程度の温度条件（８００℃）下において、各ユニット９を治具で把持し、この状態で各ユニット９の径方向に沿った振動を連続的に与えた（共振点で１０7回）。このような振動付与の後、２ｋｇ／ｃｍ2の抜き荷重をユニット９の軸線方向に沿って加え、このときフィルタＦ１にずれが生じるか否かを調査した。その結果も表１に併せて示す。これによると、サンプル１〜６，８を用いたユニット９では特にずれが認められなかった。一方、サンプル７を用いたユニット９では若干ずれが認められた。これは、緻密化が進んだ結果、必要とされるアンカー効果が得られず、外周面９ｃ同士の接着部位に充分な接着強度が確保できなかったことによる、と考えられた。
【００４６】
また、８種のフィルタユニット９をケーシング２内にセットして実際に使用し、フィルタＦ１の破壊の有無、捕集効率の良否及び圧損の大小をそれぞれ調査した。その結果を表1に併せて示す。
【００４７】
これによると、サンプル１〜７を用いたユニット９ではフィルタＦ１に破壊が何ら起こらなかった。一方、サンプル８を用いたユニット９ではクラックの発生によりフィルタＦ１に破壊が生じていた。これは、フィルタＦ1が過度に多孔質化した結果、フィルタＦ1の機械的強度が低下したことによる、と考えられた。
【００４８】
これ以降、破壊の起きなかったものにつき調査を行ったところ、各サンプル１〜７を用いたユニット９では、ともに捕集効率は良好であった。ただし、サンプル１〜６を用いたユニット９では圧損が比較的小さかったのに対し、サンプル７を用いたユニット９では圧損がそれよりも大きくなっていた。これは、サンプル７ではフィルタＦ1が過度に緻密化した結果、排気ガスがセル壁１３を通過する際の抵抗が増大したことによる、と考えられた。
【００４９】
【表１】
0003967034.tif 000002
従って、本実施形態によれば以下のような効果を得ることができる。
【００５０】
（１）本実施形態のセラミックフィルタユニット９では、フィルタＦ1の外周面９ｃの表面粗さＲｚが１０μｍ〜１００μｍという好適範囲内に設定されている。その結果、被接着面である外周面９ｃが、アンカー用凹部として適した微細な凹凸を備えた面となる。このため、セラミック質接着剤１５を用いて外周面９ｃ同士を接着したときに好適なアンカー効果が得られ、接着部位に充分な接着強度を確保することができる。従って、ユニット９に大きな背圧がかかったときでも、フィルタＦ1がずれにくく、ユニット９の破壊が防止される。このようにユニット９の高強度化が図られることにより、破壊に起因したスス漏れ等が確実に回避される。また、本実施形態の構成にすれば、ユニット９の大型化を比較的容易に達成することができる。
【００５１】
（２）このユニット９の構成部材であるフィルタＦ1は、多孔質炭化珪素焼結体からなるハニカムフィルタである。そのため、耐熱性・機械的強度・捕集効率が高く、化学的に安定で、低圧損のユニット９を実現することができる。
【００５２】
（３）本実施形態においてフィルタＦ1同士を接着しているセラミック質接着剤１５は、セラミック繊維及び炭化珪素粉末を含んでいる。そのため、同接着剤１５は耐熱性に優れるばかりでなく、熱膨張係数が多孔質炭化珪素焼結体からなるハニカムフィルタのそれに近似している。よって、当該セラミック質接着剤１５の使用は、大きな背圧の印加に起因するユニット９の破壊防止に貢献する。つまり、ユニット９の再生を繰り返し行ったときでも、接着剤１５自身が変質・消失したりすることもなく、しかも接合部位に剥離が起こりにくいからである。
【００５３】
特に、このセラミック質接着剤１５は、所定繊維長かつ所定繊維径のセラミック繊維を含んでいることから、耐熱性や接着性に極めて優れたものとなっている。
【００５４】
（４）本実施形態の製造方法では、平均気孔径及び気孔率が上記所定範囲となる条件で焼成工程を行っている。このような条件を設定にすることにより、フィルタＦ1の外周面９ｃの表面粗さＲｚがちょうど１０μｍ〜１００μｍに収まりやすいことが確認されているからである。従って、大きな背圧がかかったときでも破壊が起こりにくい、という上記の優れたユニット９を簡単にかつ確実に得ることができる。
【００５５】
また、この製造方法であれば、焼成工程後にアンカー用凹部を形成するために特別の工程を設ける必要がないので、工数の増加による生産性の低下を防ぐことができる。
【００５６】
なお、本発明の実施形態は以下のように変更してもよい。
・  フィルタＦ1の外周面９ｃのＲｚ値を１０μｍ〜１００μｍにする別の方法として、焼成工程後に多孔質セラミック焼結体の外周面９ｃに対する噴射加工を行ってもよい。噴射加工の代表例としてはサンドブラスト処理がある。上記実施形態のように加工対象物が多孔質炭化珪素焼結体である場合には、ＧＣを遊離砥粒としてサンドブラスト処理を実施することがよい。ＧＣは硬質であるため、炭化珪素焼結体に対する処理に適しているからである。ＧＣ以外にも、例えばＣ，ＷＡ，Ａ等を遊離砥粒として選択することが許容される。遊離砥粒の粒度は＃１８０〜＃１０００程度であることがよい。なお、サンドブラスト処理のほか、例えばショットブラスト等の乾式噴射加工や、さらには液体ホーニング等の湿式噴射加工を採用することも可能である。
【００５７】
そして、噴射加工を行った場合には、フィルタＦ１の外周面９ｃが遊離砥粒によって削られる結果、外周面９ｃのＲｚ値が上記好適範囲内を調整することができる。このような製造方法の利点は、焼成条件を決定する際の自由度が大きくなること、必要最小限の箇所のみについてＲｚ値を調整することができること等である。
【００５８】
・  フィルタＦ１は必ずしも実施形態のようなハニカム構造体でなくてもよく、例えば三次元網目構造体などでもよい。
・  炭化珪素粉末が含まれていないセラミック質接着剤１５や、セラミック繊維が含まれていないセラミック質接着剤１５を用いて、上記の組み付け工程を実施してもよい。
【００５９】
・  外形カット工程前におけるフィルタＦ１の形状は、実施形態のような四角柱状に限定されることはなく、三角柱状や六角柱状等にすることもできる。また、外形カット工程によってユニット９の全体形状を断面円形状に加工するのみならず、例えば断面楕円形状等に加工してもよい。なお、外形カット工程も必須ではないため、不必要であれば実施しなくてもよい。即ち、フィルタユニット９の全体形状を断面正方形状のままにすることも許容される。
【００６０】
・  本発明のフィルタユニット９は、実施形態にて示したディーゼルパティキュレートフィルタ以外の用途のフィルタユニット９として、具体化されても勿論よい。また、個々のフィルタＦ１を、１つのユニット９の構成部材としてではなく、単独のものとして用いても構わない。
【００６１】
次に、特許請求の範囲に記載された技術的思想のほかに、前述した実施形態によって把握される技術的思想をその効果とともに以下に列挙する。
（１）  請求項１乃至５のいずれか１つにおいて、前記フィルタはディーゼルパティキュレートフィルタであること。
【００６２】
（２）  請求項５において、前記セラミック質接着剤中に含まれる前記セラミック繊維は、繊維長が１ｍｍ〜２ｍｍかつ繊維径が１０μｍ〜２０μｍであること。従って、この技術的思想２に記載の発明によれば、接着剤の耐熱性や接着性が向上する結果、大きな背圧の印加に起因するユニットの破壊をより確実に防止することができる。
【００６３】
（３）  内燃機関の排気管の途上に設けられたケーシング内に、断熱材を介してフィルタユニットを収容した排気ガス浄化装置において、前記ユニットは、多孔質セラミック焼結体からなる複数のフィルタの外周面同士をセラミック質接着剤を用いて接着することにより、前記各フィルタを一体化してなり、かつ前記フィルタ外周面の表面粗さＲｚが１０μｍ〜１００μｍであることを特徴とする排気ガス浄化装置。従って、この技術的思想３に記載の発明によれば、ユニットに破壊が起こりにくくなり、強度及び信頼性に優れた装置を提供することができる。
【００６４】
【発明の効果】
以上詳述したように、請求項１〜５に記載の発明によれば、大きな背圧がかかったときでもユニットに破壊が起こりにくいセラミックフィルタユニットを確実に得ることができる製造方法を提供することができる。
【図面の簡単な説明】
【図１】本発明を具体化した一実施形態の排気ガス浄化装置を示す概略図。
【図２】実施形態のフィルタユニットの正面図。
【図３】同フィルタユニットの部分拡大断面図。
【図４】同フィルタユニットの製造手順を説明するための概略斜視図。
【図５】平均気孔径、気孔率及び表面粗さＲｚの相関関係を示すグラフ。
【符号の説明】
９…セラミックフィルタユニット、９ｃ…外周面、１５…セラミック質接着剤、Ｆ１…セラミックフィルタ、Ｒｚ…表面粗さ。
【図１】
0003967034.tif 000003
【図２】
0003967034.tif 000004
【図３】
0003967034.tif 000005
【図４】
0003967034.tif 000006
【図５】
0003967034.tif 000007